СЫРЬЕВАЯ СМЕСЬ ДЛЯ ИЗГОТОВЛЕНИЯ ГИПСОВОГО КИРПИЧА
RAW MIXTURE FOR PRODUCTION OF GYPSUM BRICK

Изобретение относится к области производства строительных материалов на основе фосфогипсового вяжущего.
Известна сырьевая смесь для изготовления гипсового кирпича, содержащая, кг: фосфогипсовое вяжущее 550; кварцевый песок 360; вода 350 [1].
Задача изобретения состоит в повышении прочности гипсового кирпича.
Технический результат достигается тем, что сырьевая смесь для изготовления гипсового кирпича, включающая фосфогипсовое вяжущее, кварцевый песок, воду, дополнительно содержит золу-унос и нарезанное на отрезки 5-10 мм асбестовое волокно при следующем соотношении компонентов, мас.%: фосфогипсовое вяжущее 39,5-44; вода 25-30; кварцевый песок 5-10; зола-унос 20-25; нарезанное на отрезки 5-10 мм асбестовое волокно 0,5-1.
В таблице приведены составы сырьевой смеси.
Таблица
Компоненты
Содержание, мас.%:
состав №1
состав №2
состав №3
Фосфогипсовое вяжущее
44
41,3
39,5
Вода
25
27
30
Кварцевый песок
5
8
10
Зола-унос
25
23
20
Нарезанное на отрезки 5-10 мм асбестовое волокно
1
0,7
0,5
Прочность на сжатие, МПа
6-8
6-8
6-8
Сухие компоненты перемешивают в смесителе, затем добавляют воду (температура 15-20°C) и еще раз перемешивают. Полученную смесь укладывают в металлические, предварительно смазанные маслом формы, уплотняют и оставляют до затвердевания. Отформованные и извлеченные из форм изделия выдерживают в течение 1-5 ч при температуре 15-20°C и упаковывают в полиэтиленовую пленку.
Источник информации
1. Воробьев Х.С. Гипсовые вяжущие и изделия: (Зарубежный опыт). - М.: Стройиздат, 1983. - С.172.